(57)【特許請求の範囲】
【請求項１】
２つのポリマー成分からなる溶融加工フィルムであって、第一成分が６０〜１２０℃のＴｇを有するＣ１〜Ｃ６アルキルアクリレート（コ）ポリマーであり、および第二成分が１０℃より低いＴｇを有するＣ１〜Ｃ１２（アルキル）アクリレート（コ）ポリマーであり、前記第一成分の前記第二成分の重量に対するグラム重量比が０．８５未満であり、フィルムの膨潤比が少なくとも１５であり、およびポリマー成分のうちの１つが他の成分の存在下で重合される溶融加工フィルム。
【請求項２】
第一成分が１，０００，０００未満の重量平均分子量を有する請求項１記載のフィルム。
【請求項３】
第二成分が３，０００，０００より多い重量平均分子量を有する請求項２記載のフィルム。
【請求項４】
コバルト触媒を用いて第一成分を重合させ、第二成分を続いて第一成分の存在下で重合させる請求項１記載のフィルム。
【請求項５】
ポリマー成分が乳化重合を用いて形成されて、溶融加工の前に５００ナノメートル未満のラテックス粒子サイズが作り出される請求項１記載のフィルム。
【請求項６】
コア層のいずれかの面上に外層を含み、前記外層が前記の２つのポリマー成分を含み、およびコア層が、熱可塑性ポリウレタン、ポリビニルブチラールまたはその組み合わせから選択されるポリマーを含む、請求項１記載のフィルム。
【発明の詳細な説明】
【技術分野】
【０００１】
本発明は、良好な耐候性、透明性、柔軟性、機械的強度および強靱性を有する溶融加工されたアクリルフィルムである。
【背景技術】
【０００２】
例えば、温室および窓を覆うためなどの屋外用途のために商業的に使用される様々なＰＶＣおよびポリエチレンフィルムがある。これらのフィルムは樹脂から溶融加工（例えば、インフレーションまたはキャスト）され、従って、製造するのに経済的である。しかしながら、かかるフィルムは通常このような用途に使用されるので、時間が経つと劣化する傾向にあり、強度を失い、最終的には役に立たなくなる。従って、それらは、かなり頻繁に取り替えなければならない。
【０００３】
アクリルポリマーは、ＰＶＣまたはポリエチレンよりも耐候性が優れていることが知られ、その結果、アクリルポリマーは外装ビニルサイディング、窓枠などの上のキャップストックとして用いられてきた。
【特許文献１】米国特許第４，１４１，９３５号明細書
【特許文献２】米国特許第３，５６２，２３５号明細書
【特許文献３】米国特許第３，８４３，７５３号明細書
【特許文献４】米国特許第３，８１２，２０５号明細書
【特許文献５】特開平１１−０７７９３９号公報
【発明の開示】
【発明が解決しようとする課題】
【０００４】
しかしながら、これらのアクリルフィルムは、基体（例えば、サイディング）により支持され、この基体上に重ねられる。このような基体により支持されていなければ、従来のアクリルフィルムは、ＰＶＣおよびポリエチレンフィルムよりも引き裂き強度が悪いこと、また柔軟性が低いことといった望ましくないことに悩まされることとなる。当該分野におけるアクリルフィルムは、米国特許第４，１４１，９３５号、第３，５６２，２３５号、第３，８４３，７５３号、および第３，８１２，２０５号におけるものを包含する。しかしながら、かかるフィルムは典型的には、高レベルの架橋剤を含有し、高度に架橋したポリマーは通常、かなりの量のゲル含有量（不溶性ポリマー％）をもたらし、以下に記載される試験法のもとで小さい膨潤比を有する。高いパーセンテージの不溶性ポリマーを含有し、膨潤比の小さい樹脂から形成されるアクリルフィルムは引き裂き強度が低い傾向があり、かかるフィルムが単独で、支持基体上に積層されずに使用されるならば、これらはＰＶＣまたはポリエチレンフィルムと同様に屋外用途の応力に耐えることができない。応力には、風の応力ならびに収縮および膨張力がある。
【０００５】
特開平１１−０７７９３９号は、メチルメチルアクリレートで作られたアクリル（コ）ポリマーを含有する水性コーティング組成物で各面上をコーティングされた熱可塑性ポリウレタンで作られた温室用フィルムを開示している。
【課題を解決するための手段】
【０００６】
本発明は、２つのポリマー成分を含む溶融加工フィルムであって、第一成分が６０〜１２０℃のＴｇを有するＣ１〜Ｃ６アルキルアクリレート（コ）ポリマーを含み、第二成分が１０℃より低いＴｇを有するＣ１〜Ｃ１２（アルキル）アクリレート（コ）ポリマーを含み、および２つの成分のグラム重量比が０．８５未満であり、フィルムの膨潤比が少なくとも１５であり、およびポリマー成分の１つが他の成分の存在下で重合される溶融加工フィルムである。
【０００７】
本発明のもう一つ別の態様において、フィルムは、６０〜１２０℃のＴｇを有するＣ１〜Ｃ１２アルキルアクリレート（コ）ポリマーを含む第三成分をさらに含み、第一および第三成分の合計重量の、第二成分の重量に対するグラム重量比は０．８５未満であり、成分の２つは成分の１つの存在下で重合される。
【０００８】
あるいは、第三の成分は、第一から第四段ポリマー複合体を含むことができ、ここにおいて、第一エラストマーの比較的柔軟な第一段ポリマーは、約７５〜９９．８重量パーセントの少なくとも１種のＣ１〜Ｃ８アルキルアクリレートおよび約０．１〜５重量パーセントの少なくとも１種の架橋性ポリエチレン性不飽和モノマーを含有する水性乳化モノマー系から重合され、第一段モノマー系の合計を１００重量パーセントにする残りは１種以上の共重合性モノエチレン性不飽和モノマーを含み、前記モノマー系は、最大ガラス転移温度が−２０℃を超えないように選択され；
第二段ポリマーは、第一段重合から得られた水性系の存在下で、約１０〜９０重量パーセントの少なくとも１種のＣ１〜Ｃ８アルキルアクリレート、および９〜８９．９重量パーセントの少なくとも１種のＣ１〜Ｃ４アルキルメタクリレートを含有する水性乳化モノマー系から重合され；
ここで、第三段ポリマーは、第二段重合から得られた水性系の存在下で、約５〜４０重量パーセントの少なくとも１種のＣ１〜Ｃ８アルキルアクリレート、および９５〜６０重量パーセントの少なくとも１種のＣ１〜Ｃ４アルキルメタクリレートを含有する水性乳化モノマー系から重合され；
第四段ポリマーは、第三段重合から得られた水性系の存在下で、約８０〜１００重量パーセントの少なくとも１種のＣ１〜Ｃ４アルキルメタクリレート、および合計１００重量パーセントにする第四段モノマー系の残余の少なくとも１種のＣ１〜Ｃ８アルキルメタクリレートを含有する水性乳化モノマー系から重合され；第一段モノマー系の重量はポリマー組成物の合計重量の約１０〜７５％であり、続く段の重量は、ポリマー組成物の合計重量の約９０〜２５％であり、ここで、約０．１〜１重量パーセントの少なくとも１種のグラフト結合性モノマーが第一および第二段モノマー系のそれぞれに組み入れられ、ここで、グラフト結合性モノマーは少なくとも２つの付加重合性不飽和官能基を含有する共重合性モノマーであり、そのそれぞれは互いに実質的に異なる速度で重合する。この第四段ポリマー複合体は、米国特許第４，１４１，９３５号に開示され、この特許は本発明の一部として参照される。
【０００９】
本発明において、第一成分は、好ましくは１，０００，０００未満の重量平均分子量を有し、第二成分は３，０００，０００より高い重量平均分子量を有し、第三成分は１，０００，０００未満の重量平均分子量を有する。好ましくは、第三成分は３００，０００未満の重量平均分子量を有する。
【００１０】
好ましくは、本発明のフィルムは前記ポリマー成分から作られ、これらの成分は、乳化重合を用いて形成され、溶融加工前に５００ナノメートル未満のラテックス粒子サイズが作り出される。これらの成分は、個々に１より多い成分を含有する粒子を形成する。
【００１１】
本発明はまた、前記２成分アクリル組成物から形成された（任意に、前記の３成分アクリル組成物から形成してもよい）外層を有し、及び熱可塑性ポリウレタンおよびポリビニルブチラールまたは２つの組み合わせから選択されるポリマー組成物を含むコア層を前記外層間に有する多層フィルムである。
【００１２】
本発明はまた、本発明のフィルムで覆われた温室または農業用トンネルである。
【発明を実施するための最良の形態】
【００１３】
「フィルム」により、本発明者らは約０．５ｍｍ未満であるポリマーシートを意味する。フィルムが前記の多層フィルムである場合、外層のそれぞれが厚さ約２０〜約１００マイクロメートルであり、コア層が厚さ約２０〜約２００マイクロメートルであるのが好ましい。
【００１４】
「（コ）ポリマー」により、本発明者らはホモポリマーまたはコポリマーのいずれかまたは両方をさす。
【００１５】
「ガラス転移温度」またはＴｇは、下記式のようにＦｏｘ式［Ｂｕｌｌｅｔｉｎ  ｏｆ  ｔｈｅ  Ａｍｅｒｉｃａｎ  Ｐｈｙｓｉｃａｌ  Ｓｏｃｉｅｔｙ  第１巻、第３号、１２３ページ（１９５６）］を用いて計算されるコポリマーのガラス転移温度を意味する。
【００１６】
【数１】
0005465397.tif 000002
【００１７】
コポリマーに関して、ｗ１およびｗ２は、反応容器に添加されたモノマーの重量に基づく２つのコモノマーの重量分率を意味し、Ｔｇ（１）およびＴｇ（２）はケルビン度で表された２つの対応するホモポリマーのガラス転移温度を意味する。３以上のモノマーを含有するポリマーに関しては、さらなる項（ｗｎ／Ｔｇ（ｎ））が追加される。本発明の目的に関するホモポリマーのガラス転移温度は、「Ｐｏｌｙｍｅｒ  Ｈａｎｄｂｏｏｋ」，Ｊ．ＢｒａｎｄｒｕｐおよびＥ．Ｈ．Ｉｍｍｅｒｇｕｔ編、Ｉｎｔｅｒｓｃｉｅｎｃｅ  Ｐｕｂｌｉｓｈｅｒｓ、１９６６に記載されているものである。ただし、この出版物は特定のホモポリマーのＴｇを記載していない。この場合、ホモポリマーのＴｇは示差走査熱量測定法（ＤＳＣ）により測定される。ホモポリマーのガラス転移温度をＤＳＣにより測定するために、ホモポリマーサンプルを調製し、アンモニアまたは第一アミンの非存在下で維持する。ホモポリマーサンプルを乾燥し、１２０℃に予熱し、−１００℃に急速に冷却し、次いで１５０℃に２０℃／分の速度で加熱し、その間データを集める。ホモポリマーのガラス転移温度は、半高（ｈａｌｆ−ｈｅｉｇｈｔ）法を用いて湾曲の中点で測定される。
【００１８】
重合単位として架橋モノマーを含有するコポリマーのＴｇのＦｏｘ計算は、各架橋モノマーから形成されるホモポリマーのガラス転移温度に基づき、ここで、ホモポリマーはアンモニアまたは第一アミンの存在下ではない。アニオン性モノマーから形成されるホモポリマーのガラス転移温度値は、酸形態におけるアニオン性ホモポリマーに関するものである。
【００１９】
重量平均分子量（Ｍｗ）は、Ｐｏｌｙｍｅｒ  Ｌａｂｏｒａｔｏｒｉｅｓにより供給されるＥａｓｉＣａｌ  ＰＳ−２（登録商標）ポリスチレン標準を用いたサイズ排除クロマトグラフィーにより決定される。
【００２０】
「粒子サイズ」について言及する場合、本発明者らは、Ｂｒｏｏｋｈａｖｅｎ  ＢＩ−９０  Ｐａｒｔｉｃｌｅ  Ｓｉｚｅｒを用いて測定されるエマルジョン（コ）ポリマー粒子の重量平均粒子直径を意味する。好ましくは、本発明のフィルムを形成するために使用されるエマルジョンポリマーの粒子サイズは、３０〜５００ナノメートル、好ましくは５０〜４００ナノメートル、さらに好ましくは６０〜２５０ナノメートル、最も好ましくは７０〜１９０ナノメートルである。典型的には、アクリレートポリマーの屈折率は、メタクリレートポリマーよりも低い。アクリレートおよびメタクリレート成分ポリマーを含有する物質において、物質の粒子サイズが１５０ナノメートルより低く維持されなければ、屈折率における差は物質の光学特性を低下させる。あるいは、成分ポリマーの屈折率は、比較的高いかまたは低い屈折率のモノマーとの共重合により適合させることができ、物質の粒子サイズを大きい状態に維持することができる。いくつかの用途において、透明物質の代わりに、高透過率を有し、光を拡散する物質が好ましい。異なる屈折率を有する成分材料は、高い曇り度および透過率を達成するために、光が前方に散乱し、ほとんどの光が後方散乱しないようにすることができる。別法として、有機または無機化合物のいずれかである光散乱剤も、光を拡散するために透明物質に添加することができる。
【００２１】
「膨潤比」は次のようにして決定される：乾燥粉末またはエマルジョンのいずれかの形態における１部の（コ）ポリマーを５０部のテトラヒドロフランと容器中で混合する。混合物を２５℃で１８時間よく撹拌する。３０,０００ｒｐｍおよび２５℃で作動するＢｅｃｋｍａｎ  Ｃｏｕｌｔｅｒ  Ｉｎｃ．の超遠心分離機を用いて、溶液中の可溶性ポリマーを膨潤ゲル中の不溶性ポリマーから分離する。可溶性フラクションをデカントすると、「湿潤膨潤不溶性ポリマー」が残る。湿潤膨潤不溶性ポリマーの重量を測定する。次いで、湿潤膨潤不溶性ポリマーを（例えば、真空下で）乾燥して、テトラヒドロフランを除去し、その乾燥重量を測定する。膨潤比はこのようにして計算される。
【００２２】
【数２】
0005465397.tif 000003
【００２３】
本発明者らは、以下に記載される試験に関してポリマー不溶性物質（％）を測定した。この測定のために、本発明者らは乾燥ポリマー（「乾燥出発ポリマー」）を前記膨潤比試験のためにＴＨＦ中に溶解させる前に秤量し、膨潤比試験のために乾燥不溶性ポリマーを秤量した後に、次式に従って不溶性ポリマー（重量パーセント）を計算する。
【００２４】
【数３】
0005465397.tif 000004
【００２５】
Ｃ１〜Ｃ６アルキルアクリレートとしては、メチルアクリレート、エチルアクリレート、ｎ−プロピルアクリレート、ｉ−プロピルアクリレート、ｓｅｃ−ブチルアクリレート、ｉ−ブチルアクリレート、ｔ−ブチルアクリレート、シクロヘキシルアクリレート、およびフェニルメタクリレートが挙げられる。
【００２６】
Ｃ１〜Ｃ１２アルキルアクリレートとしては、Ｃ１〜Ｃ６アルキルアクリレートならびにヘプチル２−ヘプチルアクリレート、２−エチルヘキシルアクリレートおよびドデシルアクリレートが挙げられる。
【００２７】
前記の第一、第二および／または第三成分は前記の１以上のアルキルアクリレートから重合することができ、または少量の非アルキルアクリレートコモノマーも含有し得る。好適な非アルキルアクリレートコモノマーとしては、スチレン、アルキルスチレン（例えば、メチルスチレンおよびエチルスチレン）、他の置換ビニルベンゼン（置換基は重合を妨害しない）、ビニル多環式芳香族モノマー、ビニルアセテート、ビニルブチレート、ビニルカプロレート；アクリロニトリル、メタクリロニトリル、ブタジエン、イソプレン、塩化ビニル、塩化ビニリデンなどをはじめとするエチレン性不飽和芳香族モノマーが挙げられる。
【００２８】
第一および第二成分について言及する場合、かかる成分の合成が起こす順序は限定されない。第二成分は最初に時間内に調製されるか、またはその逆である。第三成分についても同様である。本発明者らは、これらの成分を簡便のために単に第一、第二または第三と記載しているのであって、それらがある特定の順序で合成される要件として記載はしてない。
【００２９】
乳化重合の実践は、Ｄ．Ｃ．Ｂｌａｃｋｌｅｙ、Ｅｍｕｌｓｉｏｎ  Ｐｏｌｙｍｅｒｉｚａｔｉｏｎ（Ｗｉｌｅｙ、１９７５）において詳細に議論され、Ｈ．Ｗａｒｓｏｎ、Ｔｈｅ  Ａｐｐｌｉｃａｔｉｏｎｓ  ｏｆ  Ｓｙｎｔｈｅｔｉｃ  Ｒｅｓｉｎ  Ｅｍｕｌｓｉｏｎｓ、第２章（Ｅｒｎｅｓｔ  Ｂｅｎｎ  Ｌｔｄ．、ロンドン  １９７２年）にも記載されている。
【００３０】
エチレン性不飽和モノマーの重合により本発明のフィルムにおいて有用な（コ）ポリマーを形成する場合、通常のフリーラジカル開始剤、例えば、過酸化水素、過酸化ナトリウム、過酸化カリウム、ｔ−ブチルヒドロペルオキシド、クメンヒドロペルオキシド；アンモニウムおよび／またはアルカリ金属過硫酸塩、過ホウ酸ナトリウム、過リン酸およびその塩、過マンガン酸カリウム、およびペルオキシ二硫酸のアンモニウムまたはアルカリ金属塩を、典型的には全モノマーの重量基準で０．０１重量％〜３．０重量％の量で用いることができる。好適な還元剤、例えば、ナトリウムスルホキシレートホルムアルデヒド、アスコルビン酸、イソアスコルビン酸、硫黄含有酸のアルカリ金属およびアンモニウム塩、例えばナトリウムの亜硫酸塩、重亜硫酸塩、チオ硫酸塩、ヒドロ亜硫酸塩、硫化物、ヒドロ硫化物または亜ジチオン酸塩、ホルマジンスルフィン酸、ヒドロキシメタンスルホン酸、ナトリウム２−ヒドロキシ−２−スルフィナト酢酸、アセトンビサルファイト、アミン、例えば、エタノールアミン、グリコール酸、グリオキシル酸水和物、乳酸、グリセリン酸、リンゴ酸、酒石酸、および前記酸の塩；と結合した同じ開始剤（あるいは、本明細書においては酸化剤と称する）を用いたレドックス系を用いることができる。鉄、銅、マンガン、銀、白金、バナジウム、ニッケル、クロム、パラジウム、またはコバルトのレドックス反応を触媒する金属塩を用いることができる。
【００３１】
エチレン性不飽和モノマーの重合により形成されるポリマーの分子量を制御するため、および／または任意のフリーラジカル生成開始剤を用いて他の方法で得られるものと異なる分子量分布を提供するために、連鎖移動剤、例えば、テトラブロモメタンなどのハロゲン化合物；アリル化合物；アルコール；またはメルカプタン、例えば、アルキルチオグリコレート、アルキルメルカプトアルカノエート、およびＣ４〜Ｃ２２直鎖または分岐鎖アルキルメルカプタンを使用することができる。具体例としては、アルキルメルカプタン、例えば、ｎ−およびｔ−ドデシルメルカプタンおよびヘキサンチオール；アルコール、例えば、イソプロパノール、イソブタノール、ラウリルアルコール、およびｔ−オクチルアルコール；ならびにハロゲン化合物、例えば、四塩化炭素、テトラクロロエチレン、およびトリクロロブロモエタンが挙げられる。
【００３２】
レドックス反応触媒金属塩が用いられる場合、かくして生成したポリマー成分は末端不飽和を含有し得るので、後のポリマー成分がかかる末端不飽和の存在下で重合する場合に、後のポリマー成分は前記不飽和と共重合し、その結果、２成分が共有結合する。非金属連鎖移動剤に関しては、成分はこのような方法で共有結合しない。
【００３３】
本発明の１つの実施形態において、Ｃ１〜Ｃ１２アルキルアクリレートモノマーをフリーラジカル開始剤および触媒遷移金属キレート剤の存在下で重合させることにより前記の第一成分を調製することができる。好ましいのは、ＷＯ０２／２２７３４において開示されている遷移金属キレート錯体であり、最も好ましくは遷移金属キレート錯体はコバルト（ＩＩ）または（ＩＩＩ）キレート錯体、例えば、コバルト（ＩＩ）のジオキシム錯体またはその組み合わせである。これらの錯体は、任意に架橋基、例えば、ＢＦ２を含有してもよく、任意にリガンド、例えば、水、アルコールなどと配位してもよい。さらなる好適な遷移金属錯体は、例えば、米国特許第４，６９４，０５４号、第５，７７０，６６５号、第５，９６２，６０９号、および第５，６０２，２２０号に開示されている。本発明において有用な、好ましいコバルトキレート錯体は、Ｃｏ  ＩＩ９２，３−ジオキシイミノブタン−ＢＦ２）２、前記化合物のＣｏ  ＩＩＩ類似体、またはその組み合わせである。かかる錯体の空間的配置は、例えば、ＥＰ−Ａ−１９９４３６および米国特許第５，７５６，６０５号に開示されている。第一成分がコバルト触媒を用いて調製される場合、第二成分は第一成分の存在下で、第一成分に続いて重合されるのが好ましい。
【００３４】
１以上の本発明の（コ）ポリマー成分は任意に１以上の架橋モノマーを含有してもよい。好適な架橋モノマーは、多エチレン性不飽和モノマーであって、各架橋剤上のエチレン性不飽和基がほぼ等しい反応性を有するもの；異なる反応性の２以上の非共役二重結合を有する多エチレン性不飽和モノマー；およびその組み合わせから選択されるものを包含する。これらの実施形態のいくつかの態様において、多エチレン性不飽和モノマーであって、エチレン性不飽和基がほぼ等しい反応性を有するものは、ジビニルベンゼン；グリコールジ−およびトリメタクリレートおよびアクリレート：ならびにトリオールトリアクリレートおよびメタクリレートから選択される。これらの実施形態のいくつかの態様において、架橋モノマーは、ブチレングリコールジアクリレートから選択される。これらの実施形態のいくつかの態様において、異なる反応性の２以上の非共役二重結合を有する多エチレン性不飽和モノマーはアリルメタクリレート；ジアリルマレエートおよびアリルアクリルオキシプロピオネートから選択される。
【００３５】
本発明の１つの実施形態において、多成分（コ）ポリマーは乳化重合により調製され、これは粉末、または他の固体粒子として、これを含有する分散液（例えば、水性エマルジョン）から当該分野において周知の方法により単離することができる。これらの方法は、例えば、噴霧乾燥、凝集およびオーブン乾燥、凍結乾燥、および液化押出を包含する。
【００３６】
本発明のフィルムは、多成分（コ）ポリマーの形成および溶融加工により調製することができる。そのまま、または以下に記載される添加剤と組み合わせて溶融加工することができる。添加剤が含められる場合、これらは、アクリルポリマーと当業者に周知の本郷方法により組み合わせることができる。例えば、Ｈｅｎｓｃｈｅｌ  Ｂｌｅｎｄｅｒ（Ｈｅｎｓｃｈｅｌ  Ｍｉｘｅｒｓ  Ａｍｅｒｉｃａｓ（テキサス州ヒューストン）から入手可能）を用いてアクリルポリマーを添加剤と混合することができる。手作業での混合（例えば、アクリルポリマーの成分を袋中で振ることによる）も、前押出してペレットを形成する場合の前に用いることができる。
【００３７】
通常の添加剤を溶融加工前にアクリルポリマー中に組み入れることができる。添加剤は、例えば、潤滑剤、安定剤、および加工助剤を包含する。安定剤は、熱によるアクリルポリマーの分解、紫外線に刺激された酸化的分解、機械的分解、および変色を予防する働きをする。他の添加剤としては、例えば、着色剤、無機顔料、ポリマーまたは無機フィラーおよび粒状エキステンダーが包含され得る。さらに、農業用目的に関して、添加剤は、例えば、たれ落ち防止（ａｎｔｉ−ｄｒｉｐｐｉｎｇ）剤、かぶり防止（ａｎｔｉ−ｆｏｇｇｉｎｇ）剤、抗真菌剤、紫外線遮断剤、任意に光拡散剤または修飾剤を包含する。
【００３８】
フィルムが多層である場合、本発明の多層フィルムのフィルムの外層において使用するのに好適な可塑剤はモノマーおよびポリマーの両方であってよく、これに限定されないが、フタレート系、例えば、ビス（２−エチルヘキシル）フタレート（ＤＥＨＰ）、ジイソノニルフタレート（ＤＩＮＰ）、ビス（ｎ−ブチル）フタレート（ＤＮＢＰ）、ブチルベンジルフタレート（ＢＢｚＰ）、ジイソデシルフタレート（ＤＩＤＰ）、ジ−ｎ−オクチルフタレート（ＤＯＰ）、ジエチルフタレート（ＤＥＰ）、ブチルオクチルフタレート（ＢＯＰ）、ベンゾエート、例えば、プロピレングリコールジベンゾエート（ＰＧＤＢ）、ジプロピレングリコールジベンゾエート（ＤＰＧＤＢ）、ジエチレングリコールジベンゾエート／ジプロピレングリコールジベンゾエート、脂肪族二塩基性酸エステル、例えば、ジ−２−エチルヘキシルアジペート（ＤＥＨＡ）、ジメチルアジペート（ＤＭＡＤ）、ジイソオクチルアジペート（ＤＩＯＡ）、ジイソノニルアジペート（ＤＩＮＡ）、モノメチルアジペート（ＭＭＡＤ）、マレエート系、例えば、ジブチルマレエート（ＤＢＭ）、ジイソブチルマレエート（ＤＩＢＭ）、トリメリテート、例えば、トリ−２−エチルヘキシルトリメリテート（ＴＯＴＭ）、トリイソオクチルトリメリテート（ＴＩＯＴＭ）、トリイソノニルトリメリテート（ＴＩＮＴＭ）、エポキシ化植物性油、グリコール、およびポリマー可塑剤、例えば、アクリルオリゴマーなどが挙げられる。
【００３９】
本発明の多層フィルムはいくつかの方法で調製することができる。１つの方法は、インフレーションフィルム法であり、この方法において、層は管状形態に同時押出され、管を次に膨らませて、フィルム厚の大きな気泡を形成することができる。この管の吹込成形は、多層管が押出ダイを出るときに行うことができ、この場合において、膨れた管状フィルムは、管状物質がダイを出る時の速さよりも速い速度で回転するニップロールを通して供給され、従って、管が空気圧下で横方向に膨張する際に、管は機械方向に延伸される。典型的には、ダイ環とフィルムの膨れた管の直径間の膨張比はダイ直径の１．５〜４倍である。溶融壁厚および冷却フィルム厚間のドローダウンは半径方向および縦方向の両方で起こり、気泡内部の空気の体積／圧力を変えること、および引き取り速度を変更することにより容易に制御される。これにより、膨れたフィルムに、押出方向に沿ってのみ引き取られる伝統的なキャストまたは押出フィルムよりも優れた性質のバランスが付与される。インフレーションフィルム法のもう一つ別の利点は、農業用トンネル用途に必要とされる幅の広い（幅３０フィート以上）フィルムを製造できることである。
【００４０】
この方法のもう一つ別の種類は、管を形成し、これを冷却し、次いで内部気圧下でこれを再加熱して、２対のニップロール間で気泡をトラップすることであり、ここにおいて、１対は、他の対が２対のニップロール間に管を供給する速度よりも速い速度で管を引き取る。気圧が管を横方向に膨張させる際に、この引き取りにより管は機械方向に延伸される。言い換えると、フィルムは、管がダイから押し出される際に一段階において膨らませることができるか、または数段階において行うことができ、管は管状フィルムが製造されるまで数段階において膨張される。
【００４１】
第二の方法は、管が完全に同時押出されない以外は第一の方法と類似している。その代わりに、１以上の層が管状形態に押し出され、１以上の層が次いで管上に押出コーティングされて、多層管を形成し、これは膨らまされて、フィルム厚の大きな気泡を形成する。この吹込成形は、管状フィルムが製造されるまで数段階において行うことができる。
【００４２】
本発明の単層フィルムも、これらのインフレーションフィルム法に従って調製することができる。
【００４３】
インフレーションフィルム法により製造されたレイフラット管状フィルムは形成されたら次にそのままの状態で保持されるか、またはレイフラットの端部を切り、リールに巻き付けられる。
【００４４】
フィルムを調製するための溶融加工の別の形態は、キャストフィルム法であり、これはスロットまたはフラットダイから溶融したポリマーを押し出して、薄い溶融シートまたはフィルムを形成することを含む。このフィルムは、冷却ロール（典型的には、水冷され、クロムメッキされている）の表面上に、エアナイフまたは真空ボックスからの空気の送風により「固定」される。フィルムを直ちに急冷し、次いでその端部を切り取った後、巻き付ける。
【００４５】
本発明の１つの実施形態において、単層アクリルフィルムは本発明の組成物、または本発明の組成物と、逐次重合法から調製された他のアクリル組成物（例えば、米国特許第４，１４１，９３５号、第３，５６２，２３５号、第３，８４３，７５３号および第３，８１２，２０５号に開示されている組成物）との混合から調製することができる。本発明の組成物と、逐次重合法から調製された他のアクリル組成物との混合の重量比は、９８：２〜１０：９０、好ましくは９０：１０〜５０：５０である。
【００４６】
本発明のもう一つ別の実施形態において、多層フィルムは、本発明のアクリル組成物、または本発明の組成物と、逐次重合法から調製された他のアクリル組成物およびアクリル組成物以外の物質との混合から調製することができる。好適な物質としては、これに限定されないが、熱可塑性ウレタン（「ＴＰＵ」）またはポリビニルブチラール（「ＰＶＢ」）が挙げられる。アクリル層のそれぞれが約２０〜約１００マイクロメートルの厚さであり、非アクリル層が約２０〜約２００マイクロメートルの厚さであるのが好ましい。
【００４７】
熱可塑性ポリウレタン（ＴＰＵ）は、ジイソシアネート成分、ポリオール成分、およびポリマー分子の主鎖中にウレタン結合を有する、公知方法により製造される鎖延長剤を有するポリマーである。ジイソシアネートは脂肪族タイプのジイソシアネート、脂環式ジイソシアネート、および芳香族タイプのジイソシアネートであり得る。ポリオールは活性末端水素原子を含有し、ポリエーテルポリオール、ポリエステルポリオール、アクリル、スチレン、ビニル付加および／または分散ポリオールであり得る。鎖延長剤は、低分子量ジオール、例えば、脂肪族グリコール、芳香族グリコール、１，４−ブタンジオール、１，６−ヘキサンジオール、およびビス（ヒドロキシエチル）ヒドロキノンである。
【００４８】
ポリビニルブチラール（ＰＶＢ）は任意に透明なポリマーであってよい。これは、ポリビニルアルコール（ＰＶＯＨ）をブチルアルデヒドと、通常、水性媒体中、酸性条件下で反応させることにより製造される。反応混合物を中和し、ＰＶＢポリマーを単離し、安定化させ、乾燥する。ポリマーは典型的には１２〜２５重量％のヒドロキシル（ＯＨ）基（ポリビニルアルコール（ＰＶＯＨ）として計算）、好ましくは１５〜２０重量％のＯＨ基（ＰＶＯＨとして）を含む。加えて、ポリマーは任意に０．１〜１０重量％の残存エステル（ＣＯＯＲ）基（例えばアセテートなどのポリビニルエステルとして計算）；好ましくは０．１〜３重量％ＣＯＯＲ（Ｒは低級アルキル基である）を含む。ポリマーの残りはアセタール、好ましくはブチルアルデヒドアセタールであるが、任意に少量の他のアセタール基、例えば、２−エチルヘキサナール基を含んでもよい。
【００４９】
典型的には、ＰＶＢポリマーは７０，０００より高い重量平均分子量を有する。他の硬質プラスチックの柔軟性を改善するために通常使用される好適な可塑剤もＰＶＢポリマー中に組み入れることができる。
【００５０】
本発明のフィルムは、様々な異なる目的、特に屋外用に使用できる。１つの使用は、農業または建築（例えば、温室または類似の構造物）において通常使用されるＰＶＢまたはポリエチレンフィルムと置換することである。他の可能性のある使用は、本発明のフィルムが（例えば、同時押出または押出コーティングにより）別の柔軟性物質、例えば、ＥＰＤＭ柔軟性屋根葺き材に積層される場合であり、この場合、本発明のアクリルフィルムは屋根葺き膜に対して改善された耐候性および／または機械的特性を提供することができる。本発明の溶融加工フィルムの他の用途としては、包装、装飾および保護キャッピング、印刷およびグラフィック、ラッピングなどが挙げられる。次の実施例は、本発明において有用な（コ）ポリマーならびに本発明のフィルムの代表例を包含する。
【実施例】
【００５１】
〔実施例１〕
この実施例は、水性エマルジョン中でのアクリルプレポリマーの調製を説明する。脱イオン水を用いて次の混合物を調製した。
【００５２】
【表１】
0005465397.tif 000005
【００５３】
スターラーおよび凝縮器を備え、窒素雰囲気にされたリアクターに混合物Ａを入れ、８０℃に加熱した。温度が８０℃に達したら、混合物Ｂをリアクター中に入れた。攪拌されたリアクター内容物に混合物Ｃを添加し、２０分間加熱した。混合物ＤをＣｙｃｌｏｎｅ  Ｉ．Ｑ．２ホモジナイザーで均質化した後、リアクター中に２０分で徐々に添加した。混合物Ｅを次にＣｙｃｌｏｎｅ  Ｉ．Ｑ．２ホモジナイザーで均質化した後、リアクター中に１２０分で徐々に添加した。加熱および攪拌を６０分間続けた後、リアクターを周囲温度に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると１５７ｎｍであった。
【００５４】
〔実施例２〕
この実施例は、水性エマルジョン中でのアクリルポリマーの調製を説明する。脱イオン水を用いて次の混合物を調製した。
【００５５】
【表２】
0005465397.tif 000006
【００５６】
スターラーおよび凝縮器を備えたリアクターに混合物Ａを入れ、４０℃に加熱した。攪拌しながら、リアクター中の空気を窒素と置換した。混合物ＢおよびＣをリアクター中に入れ、リアクター中の酸素含量をさらに４ｐｐｍ以下に減じた。混合物Ｄ、Ｅ、およびＦを次にリアクター中に入れ、よく混合した後、混合物Ｇをリアクター中に４０℃で入れた。発熱重合が起こり、リアクターを最高温度で１５分間保持した後、７０℃に冷却した。混合物Ｈの半分をリアクター中に添加し、加熱および攪拌を３０分間続けた。混合物Ｈの残りの半分および混合物Ｉの全部をリアクター中に添加し、その間、リアクターを周囲温度に徐々に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると２３６ｎｍであった。
【００５７】
〔実施例３〕
この実施例は、水性エマルジョン中でのアクリルポリマーの調製を説明する。脱イオン水を用いて次の混合物を調製した。
【００５８】
【表３】
0005465397.tif 000007
【００５９】
スターラーおよび凝縮器を備えたリアクターに混合物Ａを入れ、４０℃に加熱した。攪拌しながら、リアクター中の空気を窒素と置換した。混合物ＢおよびＣをリアクター中に入れ、リアクター中の酸素含量をさらに４ｐｐｍ以下に減じた。混合物Ｄ、Ｅ、およびＦを次にリアクター中に入れ、よく混合した後、混合物Ｇをリアクター中に４０℃で入れた。発熱重合が起こり、リアクターを最高温度で１５分間保持した後、７０℃に冷却した。混合物Ｈの半分をリアクター中に添加し、加熱および攪拌を３０分間続けた。混合物Ｈの残りの半分および混合物Ｉの全部をリアクター中に添加し、その間、リアクターを周囲温度に徐々に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると２３６ｎｍであった。
【００６０】
〔実施例４〕
この実施例は、水性エマルジョン中でのアクリルポリマーの調製を説明する。脱イオン水を用いて次の混合物を調製した。
【００６１】
【表４】
0005465397.tif 000008
【００６２】
スターラーおよび凝縮器を備え、窒素雰囲気のリアクターに混合物Ａを入れ、８０℃に加熱した。混合物ＢおよびＣをリアクター中に１２０分で徐々に添加した。添加完了後、加熱および攪拌を３０分間続けた後、リアクターを周囲温度に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると２３２ｎｍであった。
【００６３】
〔実施例５〕
この実施例は、水性エマルジョン中でのアクリルプレポリマーの調製を説明する。脱イオン水を用いて次の混合物を調製した。
【００６４】
【表５】
0005465397.tif 000009
【００６５】
スターラーおよび凝縮器を備え、窒素雰囲気のリアクターに混合物Ａを入れた。８１℃に加熱された攪拌リアクター中に、１５％の混合物Ｂおよび２０％の混合物Ｃを添加した。発熱重合が起こり、リアクターが最高温度に達した後、加熱および攪拌を８１℃で１０分間続けた。残りの混合物ＢおよびＣを次にリアクター中に６０分で徐々に添加した。添加完了後、リアクターを８１℃で３０分間保持した後、周囲温度に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると１８３ｎｍであった。
【００６６】
〔実施例６〕
この実施例は、水性エマルジョン中でのアクリルポリマーの調製を説明する。脱イオン水を用いて次の混合物を調製した。
【００６７】
【表６】
0005465397.tif 000010
【００６８】
スターラーおよび凝縮器を備えたリアクターに混合物Ａを入れ、４０℃に加熱した。攪拌しながら、リアクター中の空気を窒素と置換した。混合物ＢおよびＣをリアクター中に入れ、リアクター中の酸素含量をさらに４ｐｐｍ以下に減じた。混合物Ｄ、Ｅ、およびＦを次にリアクター中に入れ、よく混合した後、混合物Ｇをリアクター中に４０℃で入れた。発熱重合が起こり、リアクターを最高温度で１５分間保持した後、７０℃に冷却した。混合物Ｈの半分をリアクター中に添加し、加熱および攪拌を３０分間続けた。混合物Ｈの残りの半分および混合物Ｉの全部をリアクター中に添加し、その間、リアクターを周囲温度に徐々に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると２７１ｎｍであった。
【００６９】
〔実施例７〕
この実施例は、水性エマルジョン中でのアクリルプレポリマーの調製を説明する。脱イオン水を用いて次の混合物を調製した。
【００７０】
【表７】
0005465397.tif 000011
【００７１】
スターラーおよび凝縮器を備え、窒素雰囲気のリアクターに混合物Ａを入れた。８１℃に加熱された攪拌リアクター中に、１５％の混合物Ｂおよび２０％の混合物Ｃを添加した。発熱重合が起こり、リアクターが最高温度に達した後、加熱および攪拌を８１℃で１０分間続けた。残りの混合物ＢおよびＣを次にリアクター中に６０分で徐々に添加した。添加完了後、リアクターを８１℃で３０分間保持した後、周囲温度に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると１９７ｎｍであった。
【００７２】
〔実施例８〕
この実施例は、水性エマルジョン中でのアクリルプレポリマーの調製を説明する。脱イオン水を用いて次の混合物を調製した。
【００７３】
【表８】
0005465397.tif 000012
【００７４】
スターラーおよび凝縮器を備え、窒素雰囲気のリアクターに混合物Ａを入れ、８０℃に加熱した。混合物ＢおよびＣをリアクター中に１２０分で徐々に添加した。添加完了後、加熱および攪拌を３０分間続けた後、リアクターを周囲温度に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると２５１ｎｍであった。
【００７５】
〔実施例９〕
この実施例は、水性エマルジョン中での二段アクリルポリマーの調製を説明する。脱イオン水を用いて次の混合物を調製した。
【００７６】
【表９】
0005465397.tif 000013
【００７７】
スターラーおよび凝縮器を備え、窒素雰囲気のリアクターに混合物Ａを入れた。７７℃に加熱された攪拌リアクター中に、７．５％の混合物Ｂおよび２０％の混合物Ｃを添加した。発熱重合が起こり、リアクターが最高温度に達した後、加熱および攪拌を８０℃で１０分間続けた。残りの混合物ＢおよびＣをリアクター中に８５分で徐々に添加した。添加完了後、リアクターを８０℃で３０分間保持した。エマルジョンの粒子サイズはＢｒｏｏｋｈａｖｅｎ  Ｉｎｓｔｒｕｍｅｎｔｓ粒子サイズ分析器ＢＩ−９０により測定すると１６９ｎｍであった。混合物ＤおよびＥをリアクター中に８５分で徐々に添加した。添加完了後、リアクターを８５℃に上昇させた。混合物Ｆをリアクター中に３０分で徐々に添加した後、リアクター温度を８０℃に下げた。８０℃での攪拌および加熱をさらに３０分間続けた後、リアクターを周囲温度に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると１９０ｎｍであった。
【００７８】
〔実施例１０〕
この実施例は、水性エマルジョン中での二段アクリルポリマーの調製を説明する。脱イオン水を用いて次の混合物を調製した。
【００７９】
【表１０】
0005465397.tif 000014
【００８０】
スターラーおよび凝縮器を備え、窒素雰囲気のリアクターに混合物Ａを入れた。８０℃に加熱された攪拌リアクター中に、７．５％の混合物Ｂおよび２０％の混合物Ｃを添加した。発熱重合が起こり、リアクターが最高温度に達した後、加熱および攪拌を８０℃で１０分間続けた。残りの混合物ＢおよびＣをリアクター中に９０分で徐々に添加した。添加完了後、リアクターを８０℃で３０分間保持した。エマルジョンの粒子サイズはＢｒｏｏｋｈａｖｅｎ  Ｉｎｓｔｒｕｍｅｎｔｓ粒子サイズ分析器ＢＩ−９０により測定すると１７４ｎｍであった。混合物ＤおよびＥをリアクター中に８５分で徐々に添加した。添加完了後、リアクターを８５℃に上昇させた。混合物Ｆをリアクター中に３０分で徐々に添加した後、リアクター温度を８０℃に下げた。８０℃での攪拌および加熱をさらに３０分間続けた後、リアクターを周囲温度に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると１９２ｎｍであった。
【００８１】
〔実施例１１〕
この実施例は、水性エマルジョン中での二段アクリルポリマーの調製を説明する。脱イオン水を用いて次の混合物を調製した。
【００８２】
【表１１】
0005465397.tif 000015
【００８３】
スターラーおよび凝縮器を備え、窒素雰囲気のリアクターに混合物Ａを入れた。８０℃に加熱された攪拌リアクター中に、７．５％の混合物Ｂおよび２０％の混合物Ｃを添加した。発熱重合が起こり、リアクターが最高温度に達した後、加熱および攪拌を８０℃で１０分間続けた。残りの混合物ＢおよびＣをリアクター中に９０分で徐々に添加した。添加完了後、リアクターを８０℃で３０分間保持した。エマルジョンの粒子サイズはＢｒｏｏｋｈａｖｅｎ  Ｉｎｓｔｒｕｍｅｎｔｓ粒子サイズ分析器ＢＩ−９０により測定すると１７４ｎｍであった。混合物ＤおよびＥをリアクター中に８５分で徐々に添加した。添加完了後、リアクターを８５℃に上昇させた。混合物Ｆをリアクター中に３０分で徐々に添加した後、リアクター温度を８０℃に下げた。８０℃での攪拌および加熱をさらに３０分間続けた後、リアクターを周囲温度に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると１９２ｎｍであった。
【００８４】
〔実施例１２〕
この実施例は、水性エマルジョン中での三段アクリルポリマーの調製を説明する。脱イオン水を用いて次の混合物を調製した。
【００８５】
【表１２】
0005465397.tif 000016
【００８６】
スターラーおよび凝縮器を備え、窒素雰囲気のリアクターに混合物Ａを入れた。８０℃に加熱された攪拌リアクター中に、１５％の混合物Ｂおよび２０％の混合物Ｃを添加した。発熱重合が起こり、リアクターが最高温度に達した後、加熱および攪拌を８０℃で１０分間続けた。残りの混合物ＢおよびＣをリアクター中に６０分で徐々に添加した。添加完了後、リアクターを８０℃で３０分間保持した。エマルジョンの粒子サイズはＢｒｏｏｋｈａｖｅｎ  Ｉｎｓｔｒｕｍｅｎｔｓ粒子サイズ分析器ＢＩ−９０により測定すると１８３ｎｍであった。混合物ＤおよびＥを徐々にリアクター中に１００分で添加した。添加完了後、リアクターを８５℃に上昇させた。混合物Ｆをリアクター中に３０分で徐々に添加した後、リアクター温度を８０℃に下げた。８０℃での攪拌および加熱をさらに３０分間続けた。得られたエマルジョンの粒子サイズはＢｒｏｏｋｈａｖｅｎ  Ｉｎｓｔｒｕｍｅｎｔｓ粒子サイズ分析器ＢＩ−９０により測定すると２４２ｎｍであった。混合物ＧおよびＨをリアクター中に１００分で徐々に添加した。添加完了後、リアクターを８５℃に上昇させた。混合物Ｉをリアクター中に３０分で徐々に添加した後、リアクター温度を８０℃に下げた。８０℃でに攪拌および加熱をさらに３０分続けた後、リアクターを周囲温度に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると２４７ｎｍであった。
【００８７】
〔実施例１３〕
この実施例は、水性エマルジョン中での二段アクリルポリマーの調製を説明する。脱イオン水を用いて次の混合物を調製した。
【００８８】
【表１３】
0005465397.tif 000017
【００８９】
スターラーおよび凝縮器を備え、窒素雰囲気のリアクターに混合物Ａを入れた。８０℃に加熱された攪拌リアクター中に、１５％の混合物Ｂおよび２０％の混合物Ｃを添加した。発熱重合が起こり、リアクターが最高温度に達した後、加熱および攪拌を８０℃で１０分間続けた。残りの混合物ＢおよびＣをリアクター中に６０分で徐々に添加した。添加完了後、リアクターを８０℃で３０分間保持した。エマルジョンの粒子サイズはＢｒｏｏｋｈａｖｅｎ  Ｉｎｓｔｒｕｍｅｎｔｓ粒子サイズ分析器ＢＩ−９０により測定すると１７５ｎｍであった。混合物ＤおよびＥをリアクター中に１００分で徐々に添加した。添加完了後、リアクターを８５℃に上昇させた。混合物Ｆをリアクター中に３０分で徐々に添加した後、リアクター温度を８０℃に下げた。８０℃での攪拌および加熱をさらに３０分間続けた後、リアクターを周囲温度に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると２４１ｎｍであった。
【００９０】
〔実施例１４〕
この実施例は、水性エマルジョン中での二段アクリルポリマーの調製を説明する。脱イオン水を用いて次の混合物を調製した。
【００９１】
【表１４】
0005465397.tif 000018
【００９２】
スターラーおよび凝縮器を備え、窒素雰囲気のリアクターに混合物Ａを入れた。８０℃に加熱された攪拌リアクター中に、１５％の混合物Ｂおよび２０％の混合物Ｃを添加した。発熱重合が起こり、リアクターが最高温度に達した後、加熱および攪拌を８０℃で１０分間続けた。残りの混合物ＢおよびＣをリアクター中に６０分で徐々に添加した。添加完了後、リアクターを８０℃で３０分間保持した。エマルジョンの粒子サイズはＢｒｏｏｋｈａｖｅｎ  Ｉｎｓｔｒｕｍｅｎｔｓ粒子サイズ分析器ＢＩ−９０により測定すると１７２ｎｍであった。混合物ＤおよびＥをリアクター中に１００分で徐々に添加した。添加完了後、リアクターを８５℃に上昇させた。混合物Ｆをリアクター中に３０分で徐々に添加した後、リアクター温度を８０℃に下げた。８０℃での攪拌および加熱をさらに３０分間続けた後、リアクターを周囲温度に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると２３３ｎｍであった。
【００９３】
〔実施例１５〕
この実施例は、水性エマルジョン中での二段アクリルポリマーの調製を説明する。脱イオン水を用いて次の混合物を調製した。
【００９４】
【表１５】
0005465397.tif 000019
【００９５】
スターラーおよび凝縮器を備え、窒素雰囲気のリアクターに混合物Ａを入れた。８０℃に加熱された攪拌リアクター中に、１５％の混合物Ｂおよび２０％の混合物Ｃを添加した。発熱重合が起こり、リアクターが最高温度に達した後、加熱および攪拌を８０℃で１０分間続けた。残りの混合物ＢおよびＣをリアクター中に６０分で徐々に添加した。添加完了後、リアクターを８０℃で３０分間保持した。エマルジョンの粒子サイズはＢｒｏｏｋｈａｖｅｎ  Ｉｎｓｔｒｕｍｅｎｔｓ粒子サイズ分析器ＢＩ−９０により測定すると１７３ｎｍであった。混合物ＤおよびＥをリアクター中に１００分で徐々に添加した。添加完了後、リアクターを８５℃に上昇させた。混合物Ｆをリアクター中に３０分で徐々に添加した後、リアクター温度を８０℃に下げた。８０℃での攪拌および加熱をさらに３０分間続けた後、リアクターを周囲温度に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると２４０ｎｍであった。
【００９６】
〔実施例１６〕
この実施例は、水性エマルジョン中での二段アクリルポリマーの調製を説明する。脱イオン水を用いて次の混合物を調製した。
【００９７】
【表１６】
0005465397.tif 000020
【００９８】
スターラーおよび凝縮器を備え、窒素雰囲気のリアクターに混合物Ａを入れた。８０℃に加熱された攪拌リアクター中に、１５％の混合物Ｂおよび２０％の混合物Ｃを添加した。発熱重合が起こり、リアクターが最高温度に達した後、加熱および攪拌を８０℃で１０分間続けた。残りの混合物ＢおよびＣをリアクター中に６０分で徐々に添加した。添加完了後、リアクターを８０℃で３０分間保持した。エマルジョンの粒子サイズはＢｒｏｏｋｈａｖｅｎ  Ｉｎｓｔｒｕｍｅｎｔｓ粒子サイズ分析器ＢＩ−９０により測定すると１７５ｎｍであった。混合物ＤおよびＥをリアクター中に１００分で添加した。添加完了後、リアクターを８５℃に上昇させた。混合物Ｆをリアクター中に３０分で徐々に添加した後、リアクター温度を８０℃に下げた。８０℃での攪拌および加熱をさらに３０分間続けた後、リアクターを周囲温度に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると２４０ｎｍであった。
【００９９】
〔実施例１７〕
この実施例は、水性エマルジョン中での三段アクリルポリマーの調製を説明する。脱イオン水を用いて次の混合物を調製した。
【０１００】
【表１７】
0005465397.tif 000021
【０１０１】
スターラーおよび凝縮器を備え、窒素雰囲気のリアクターに混合物Ａを入れた。８０℃に加熱された攪拌リアクター中に、３５％の混合物Ｂおよび５０％の混合物Ｃを添加した。発熱重合が起こり、リアクターが最高温度に達した後、加熱および攪拌を８０℃で１０分間続けた。残りの混合物ＢおよびＣを徐々にリアクター中に２０分で添加した。添加完了後、リアクターを８０℃で３０分間保持した。エマルジョンの粒子サイズはＢｒｏｏｋｈａｖｅｎ  Ｉｎｓｔｒｕｍｅｎｔｓ粒子サイズ分析器ＢＩ−９０により測定すると１３７ｎｍであった。混合物ＤおよびＥをリアクター中に９０分で徐々に添加した。添加完了後、リアクターを８５℃に上昇させた。混合物Ｆをリアクター中に３０分で徐々に添加した後、リアクター温度を８０℃に下げた。８０℃での攪拌および加熱をさらに３０分間続けた。得られたエマルジョンの粒子サイズはＢｒｏｏｋｈａｖｅｎ  Ｉｎｓｔｒｕｍｅｎｔｓ粒子サイズ分析器ＢＩ−９０により測定すると２２７ｎｍであった。混合物ＧおよびＨをリアクター中に３０分で徐々に添加した。添加が完了した後、リアクターを８５℃に上昇させた。混合物Ｉをリアクターに３０分で徐々に添加した後、リアクター温度を８０℃に下げた。８０℃でに攪拌および加熱をさらに３０分続けた後、リアクターを周囲温度に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると２４２ｎｍであった。
【０１０２】
〔実施例１８〕
この実施例は、水性エマルジョン中での三段アクリルポリマーの調製を説明する。脱イオン水を用いて次の混合物を調製した。
【０１０３】
【表１８】
0005465397.tif 000022
【０１０４】
スターラーおよび凝縮器を備え、窒素雰囲気のリアクターに混合物Ａを入れた。８０℃に加熱された攪拌リアクター中に、２４％の混合物Ｂおよび５０％の混合物Ｃを添加した。発熱重合が起こり、リアクターが最高温度に達した後、加熱および攪拌を８０℃で１０分間続けた。残りの混合物ＢおよびＣをリアクター中に２５分で徐々に添加した。添加完了後、リアクターを８０℃で３０分間保持した。エマルジョンの粒子サイズはＢｒｏｏｋｈａｖｅｎ  Ｉｎｓｔｒｕｍｅｎｔｓ粒子サイズ分析器ＢＩ−９０により測定すると８１ｎｍであった。混合物ＤおよびＥをリアクター中に９０分で徐々に添加した。添加完了後、リアクターを８５℃に上昇させた。混合物Ｆをリアクター中に３０分で徐々に添加した後、リアクター温度を８０℃に下げた。８０℃での攪拌および加熱をさらに３０分間続けた。得られたエマルジョンの粒子サイズはＢｒｏｏｋｈａｖｅｎ  Ｉｎｓｔｒｕｍｅｎｔｓ粒子サイズ分析器ＢＩ−９０により測定すると１１０ｎｍであった。混合物ＧおよびＨをリアクター中に３０分で徐々に添加した。添加が完了した後、リアクターを８５℃に上昇させた。混合物Ｉをリアクターに３０分で徐々に添加した後、リアクター温度を８０℃に下げた。８０℃でに攪拌および加熱をさらに３０分続けた後、リアクターを周囲温度に冷却した。得られたエマルジョンの粒子サイズはＢｒｏｏｋｈａｖｅｎ  Ｉｎｓｔｒｕｍｅｎｔｓ粒子サイズ分析器ＢＩ−９０により測定すると１１１ｎｍであった。
【０１０５】
〔実施例１９〜２１〕
実施例２、３、および１８のエマルジョンを凍結乾燥した。乾燥ポリマーをまず、コリンミル（Ｃｏｌｌｉｎ  Ｍｉｌｌ）（Ｗ．Ｈ．Ｃｏｌｌｉｎ  ＧｍｂＨ  Ｍａｓｃｈｉｅｎｅｆａｂｒｉｋ、Ａｉｃｈａｃｈ、Ｇｅｒｍａｎｙ）を用いて１７５℃で３分間圧延した。圧延が完了した後、溶融ポリマーを金属ロールから剥がし、金属型中に入れ、プレスして、１５０μｍ〜３００μｍの範囲の厚さの薄膜シートにした。カーバープレス（ＣＡＲＶＥＲ  ｐｒｅｓｓ）（Ｃａｒｖｅｒ  Ｐｒｅｓｓ  Ｉｎｃ．，Ｍｅｎｏｍｏｎｅｅ  Ｆａｌｌｓ、Ｗｉｓｃｏｎｓｉｎ）を操作温度１８５℃、プレス条件２．２６８トンで３分間、続いて９．０７トンで２分間、９．０７トンで５分の冷却期間（室温））で使用した。引き裂き伝播抵抗、引っ張り強度、伸びおよび弾性率を測定し、表２に記載する。
【０１０６】
〔実施例２２〜２４〕
実施例４、６、および８のエマルジョンを凍結乾燥した。乾燥ポリマーを金属型中に入れ、プレスして、１５０μｍ〜３００μｍの範囲の厚さの薄膜シートにした。カーバープレス（Ｃａｒｖｅｒ  Ｐｒｅｓｓ  Ｉｎｃ．，Ｍｅｎｏｍｏｎｅｅ  Ｆａｌｌｓ、Ｗｉｓｃｏｎｓｉｎ）を操作温度１８５℃、プレス条件２．２６８トンで３分間、続いて９．０７トンで２分間、９．０７トンで５分の冷却期間（室温））で使用した。フィルムを金属型から剥がし、折りたたみ、型中に入れ、前記条件下で第二の時間プレスした後、機械的特性を測定した。引き裂き伝播抵抗、引っ張り強度、伸びおよび弾性率を測定し、表２に記載する。
【０１０７】
〔実施例２５〜２８〕
実施例９、１０、１１、１２のエマルジョンを凍結乾燥した。乾燥ポリマーを、３ｍｍストランドダイを有する実験台規模の一軸スクリュー押出機（ＲＡＮＤＣＡＳＴＬＥ  Ｅｘｔｒｕｓｉｏｎ  Ｓｙｓｔｅｍｓ，Ｉｎｃ．，Ｃｅｄａｒ  Ｇｒｏｖｅ、Ｎｅｗ  Ｊｅｒｓｅｙ）で加工した。押出機の温度設定は、第１ゾーンについては１２０℃であり、第２および第３ゾーンについては１８５℃であり、ダイ温度も１８５℃に設定した。ＲＰＭは２０〜４０の範囲に設定した。ポリマーストランドを集め、次に金属型中に入れ、１５０μｍ〜３００μｍの範囲の厚さの薄膜シートにした。プレス条件は実施例１４〜１６と同じであった。引き裂き伝播抵抗、引っ張り強度、伸びおよび弾性率を測定し、表２に記載する。
【０１０８】
【表１９】
0005465397.tif 000023
【０１０９】
〔実施例２９〜３３〕
以下の表３に示すエマルジョンを凍結乾燥した。ポリマー不溶物分率および膨潤比を、前記方法を用いて決定し、結果を表３に記載した。フィルム引き裂き強度も、カーバープレスおよび前記条件を用いて調製されたフィルムサンプルに関して集めた。結果を表３に記載する。
【０１１０】
【表２０】
0005465397.tif 000024
【０１１１】
〔実施例３４〕
米国特許第４，１４１，９３５号の実施例に従って調製されたアクリルエマルジョンコポリマーを調製した。エマルジョンを次に、実験室用噴霧乾燥機（ＮＩＲＯ  Ｉｎｃ．，Ｓｏｅｂｏｒｇ、デンマーク）を用いて噴霧乾燥した。得られた粉末を３０ｍｍ二軸スクリュー押出機および４ｍｍ２−ストランドダイ（Ｗｅｒｎｅｒ  ＆  Ｐｈｌｅｉｄｅｒｅｒ，Ｒａｍｓｅｙ、Ｎｅｗ  Ｊｅｒｓｅｙ）でペレット化した。ペレット化条件は：温度は２００℃、フィード速度は２０ｌｂｓ／時、ＲＰＭは１５０であった。ペレットを、１４３０００の重量平均分子量および３１０００の数平均分子量および１．５０の屈折率を有する熱可塑性ウレタン（ＴＰＵ）とともに、３０ｍｍダイを有する同時押出インフレーションフィルムライン（Ｄｒ．Ｃｏｌｌｉｎ  ＧｍｂＨ、Ｅｂｅｒｓｂｅｒｇ，ドイツ）を用いて同時押出して、３層フィルムを作成した。厚さ９０μｍ、かつアクリレート（３０μｍ）／ＴＰＵ（３０μｍ）／アクリレート（３０μｍ）の構造を有する多層フィルムは次の特性を示した：光透過率：９２％より大、引き裂き伝播抵抗（ＡＳＴＭ  Ｄ１９３８）：８．０８ｋｇ／ｃｍ、引っ張り強度（ＡＳＴＭ  Ｄ８８２）：４３３９ｐｓｉおよび伸び：１２８％。
【０１１２】
〔実施例３５〕
実施例１１から得られたアクリルエマルジョンを、実験室用噴霧乾燥機（ＮＩＲＯ  Ｉｎｃ．，Ｓｏｅｂｏｒｇ、デンマーク）を用いて分離した。得られた粉末を実施例３４から得られた粉末と７０：３０の重量比でブレンドし、３０ｍｍ二軸スクリュー押出機および４ｍｍ２−ストランドダイ（Ｗｅｒｎｅｒ  ＆  Ｐｈｌｅｉｄｅｒｅｒ，Ｒａｍｓｅｙ、Ｎｅｗ  Ｊｅｒｓｅｙ）でペレット化した。ペレット化条件は：温度は２００℃、フィード速度は２０ｌｂｓ／時、ＲＰＭは１５０であった。ペレットを、１４３０００の重量平均分子量および３１０００の数平均分子量および１．５０の屈折率を有するＴＰＵとともに、３０ｍｍダイを有する同時押出インフレーションフィルムライン（Ｄｒ．Ｃｏｌｌｉｎ  ＧｍｂＨ、Ｅｂｅｒｓｂｅｒｇ，ドイツ）を用いて同時押出して、アクリレート／ＴＰＵ／アクリレートの構造を有し、アクリレート：ＴＰＵの重量比が４０：６０である３層フィルムを得た。厚さ１２５マイクロメートルのフィルムは：光透過率：９２％より大、引き裂き伝播抵抗（ＡＳＴＭ  Ｄ１９３８）：２８．５ｋｇ／ｃｍ、引っ張り強度（ＡＳＴＭ  Ｄ８８２）：５０７７ｐｓｉおよび伸び：４１９％を示した。